(57)【要約】【課題】フィルターレンズ表面が損傷してもコーティング層には影響を及ぼさなく、また表面を再加工することで表面の損傷を解消できる貼合減光フィルターレンズとその製造方法を提供する。【解決手段】第一及び第二のフィルターレンズ基板の片側に真空蒸着やイオンプレーティングやスパッタリング等の方法で金属材料をコーティングしてフィルターレンズ全体の透過率を５０％以下にした第一の及び第二の減光フィルターレンズのコーティング面を接着剤を介して一体化された構成を有し、前記一体化された貼合減光フィルターの両外面を研磨加工し更に反射防止等の付加価値のあるコートをコーティングしたフィルターレンズを製作し、前記フィルターレンズ表面が損傷しても前記フィルターレンズ全体の光の透過率を維持できること、表面を再研磨し更に反射防止コート等の付加価値のあるコートのコーティングをすることで表面の損傷を解消できる。【選択図】図１
2016218169.tif 000002
【特許請求の範囲】
【請求項１】
第一のフィルターレンズ基板及び第二のフィルターレンズ基板を備え、カメラレンズ鏡筒前面に、着脱可能なフィルター枠に装着される目で見える範囲の光を均等に吸収し発色に影響を与えることなく光量のみを少なくできる貼合減光フィルターレンズにおいて、
第一のフィルターレンズ基板の単体時及び第二のフィルターレンズ基板の単体時において、前記第一のフィルターレンズ基板及び前記第二のフィルターレンズ基板双方、或いはどちらかのフィルターレンズ基板の片側に真空蒸着やイオンプレーティングやスパッタリング等の方法で金属材料をコーティングしてフィルターレンズ全体の光の透過率を５０％以下にした第一の減光フィルターレンズ及び第二の減光フィルターレンズの組を形成し、
前記第一の減光フィルターレンズと前記第二の減光フィルターレンズのコーティング面、または前記第一の減光フィルターレンズのコーティング面と前記第二のフィルターレンズ、または前記第一の減光フィルターレンズと前記第二の減光フィルターレンズのコーティング面とを、接着剤を介して一体化された構成を有し、
前記一体化された第１および第２の貼合減光フィルターの両外面を研磨加工し更に付加価値のあるコートをコーティングした、
貼合減光フィルターレンズ。
【請求項２】
前記貼合減光フィルターレンズを構成する第一のフィルターレンズ基板の単体時及び第二のフィルターレンズ基板の単体時において、
前記第一及び前記第二のフィルターレンズ基板が円形である請求項１に記載の貼合減光フィルターレンズ。
【請求項３】
前記貼合減光フィルターレンズを構成する第一のフィルターレンズ基板の単体時及び第二のフィルターレンズ基板の単体時において、前記第一及び前記第二のフィルターレンズ基板が角形である請求項１に記載の貼合減光フィルターレンズ。
【請求項４】
前記貼合減光フィルターレンズの端面に弾性のある樹脂を塗布することで、外部からの衝撃から前記貼合減光フィルターを保護する１〜３のいずれか一つに記載の貼合減光フィルターレンズ。
【請求項５】
第一のフィルターレンズ基板及び第二のフィルターレンズ基板を備え、カメラレンズ鏡筒前面に、着脱可能なフィルター枠に装着される目で見える範囲の光を均等に吸収し発色に影響を与えることなく光量のみを少なくできる貼合減光フィルターレンズの製造方法において、
第一のフィルターレンズ基板の単体時及び第二のフィルターレンズ基板の単体時において、前記第一のフィルターレンズ基板及び前記第二のフィルターレンズ基板双方、或いはどちらかのフィルターレンズ基板の片側に真空蒸着やイオンプレーティングやスパッタリング等の方法で金属材料をコーティングしてフィルターレンズ全体の光の透過率を５０％以下にした第一の減光フィルターレンズ及び第二の減光フィルターレンズの組を形成する工程と、
前記第一の減光フィルターレンズと前記第二の減光フィルターレンズのコーティング面どうし、或いは前記第一の減光フィルターレンズのコーティング面と前記第二のフィルターレンズ基板を接着剤を介して一体化する工程を経て、最後に前記一体化されたフィルターレンズの両外面を研磨し、更に両研磨面に付加価値のあるコートをコーティングする工程と、
前記第一の減光フィルターレンズと前記第二の減光フィルターレンズのコーティング面、または前記第一の減光フィルターレンズのコーティング面と前記第二のフィルターレンズ、または前記第一の減光フィルターレンズと前記第二の減光フィルターレンズのコーティング面とを、接着剤を介して一体化する工程と、
前記一体化されたフィルターレンズの両外面を研磨し、更に両研磨面に付加価値のあるコートをコーティングする工程と、
を有する前記貼合減光フィルターレンズの製造方法。
【発明の詳細な説明】
【技術分野】
【０００１】
本発明は、目で見える範囲の光を均等に吸収することができる減光フィルターレンズとその製造方法に関するものである。
【背景技術】
【０００２】
減光フィルター（ＮＤフィルター）は、色彩に殆ど影響を与えずにレンズに入る光量を減光させるフィルターで、絞りを開けたりシャッタースピードを遅くすることができるので、川の流れを雲糸状にしたり、炎天下の強い陽射しの元で撮影したり、或いは人通りのある町並みの人を消して撮影する等といった長時間露出による特殊効果を出して撮影することが可能である。
【０００３】
上記減光フィルターは、透明なフィルターレンズ基板の両表面に例えばＮＤ４の場合は透過率が２５％となるように、ＮＤ８の場合は透過率が１２．５％となるように金属材料をコーティングすることにより提供できるというのが公知の技術である。
【先行技術文献】
【特許文献】
【０００４】
【特許文献１】特開２０１０−０４９１３７号公報
【発明の概要】
【発明が解決しようとする課題】
【０００５】
強い光がカメラレンズ内に入ってくるとレンズ表面で反射した光がレンズ内部やカメラ内部で複雑に反射しながらフレアを生み出し、フレアの中でも光源とは異なった場所にできる光の輪や玉はゴーストと呼ばれたりしており、画像に影響を及ぼすので反射を抑える必要がある。
【０００６】
然しながら、上記減光フィルターレンズはその両表面がレンズに入る光量を減光させるコーティング層であるため、外部からの衝撃でキズ等の損傷が生じた場合にレンズに入る光量を減光させるコーティング層が損傷してしまうため、そのエリアが大きいと減光フィルターとしての効果がなくなり画像に影響を及ぼす。
【０００７】
一方、表面に発生したキズ等の損傷から再生する手段として表面の再研磨という加工方法があるが、この場合キズ等の損傷と共にレンズに入る光量を減光させるコーティング層自体も除去してしまうので、使用する上でも製造する上でも再生は不可能であるのが現状である。更に、従来のフィルターレンズでは、端面部は表面部と比較して衝撃に弱いためカケやすいのが現状である。
【０００８】
そこで、本発明の目的は、上記従来技術の問題点に鑑み、川の流れを雲糸状にして撮影したい、炎天下の強い陽射しの元で撮影したい、或いは人通りのある町なみの人を消して撮影したい等の要望をかなえることのできる減光フィルターレンズとその製造方法を提供することである。
【０００９】
そして、本発明のより具体的な目的は、本発明における貼合減光フィルターレンズ及びその製造方法は、従来の減光フィルターレンズでは外部からの衝撃によりレンズに入る光量を減光させるコーティング層が損傷してしまい減光フィルターとしての効果がなくなってしまったり、また再生ができないという問題点を解消することである。
【００１０】
また、本発明の貼合減光フィルターレンズ及びその製造方法の他の具体的な目的は、従来のフィルターレンズでは端面部は表面部と比較して衝撃に弱いため、カケやすいという問題点を解消することである。
【００１１】
更に本発明における貼合減光フィルターレンズ及びその製造方法の目的は、フィルター両外面に反射防止等の付加価値のあるコーティング層をコートすることにより、フレアやゴースト等の問題点を解消することである。
【課題を解決するための手段】
【００１２】
本発明の構成は、第一の発明として、カメラレンズ鏡筒前面に着脱可能なフィルター枠に装着される目で見える範囲の光を均等に吸収し発色に影響を与えることなく光量のみを少なくできる減光フィルターレンズにおいて、前記減光フィルターレンズは第一のフィルターレンズ基板と第二のフィルターレンズ基板の２枚からなり、前記第一のフィルターレンズ基板の単体時及び前記第二のフィルターレンズ基板の単体時において、前記第一のフィルターレンズ基板及び前記第二のフィルターレンズ基板双方、或いはどちらかのフィルターレンズ基板の片側に真空蒸着やイオンプレーティングやスパッタリング等の方法で金属材料をコーティングしてフィルターレンズ全体の透過率を５０％以下にした第一の減光フィルターレンズ及び第二の減光フィルターレンズを形成し、前記第一の減光フィルターレンズと前記第二の減光フィルターレンズのコーティング面、または前記第一の減光フィルターレンズのコーティング面と前記第二のフィルターレンズ基板とを接着剤を介して一体化された構成を有しており、前記一体化された貼合減光フィルターの両外面を研磨加工し更に反射防止等の付加価値のあるコートをコーティングしたフィルターレンズを製作することで前記フィルターレンズ表面が損傷しても前記フィルターレンズ全体の光の透過率を維持できること、また表面を再研磨し更に反射防止コート等の付加価値のあるコートのコーティングをすることで表面の損傷を解消できることを特徴とする貼合減光フィルターレンズ及びその製造方法を提供するものである。
【００１３】
第二の発明として、前記貼合減光フィルターレンズを構成する第一のフィルターレンズ基板の単体時及び第二のフィルターレンズ基板の単体時において、前記第一のフィルターレンズ基板及び前記第二のフィルターレンズ基板双方の片側に真空蒸着やイオンプレーティングやスパッタリング等の方法で金属材料をコーティングしてフィルターレンズ全体の光の透過率を５０％以下にした第一の減光フィルターレンズ及び第二の減光フィルターレンズを形成し、前記第一の減光フィルターレンズと第二の減光フィルターレンズのコーティング面とを接着剤を介して一体化された構成を有しており、前記一体化された前記貼合減光フィルターレンズの両外面を研磨加工し更に反射防止コート等の付加価値のあるコートをコーティングしたフィルターレンズを製作することで前記フィルターレンズ表面が損傷しても前記フィルターレンズ全体の光の透過率を維持できること、また表面を再研磨し更に反射防止コート等の付加価値のあるコートのコーティングをすることで表面の損傷を解消できることを特徴とする前記貼合減光フィルターレンズ及びその製造方法を提供するものである。
【００１４】
第三の発明として、前記貼合減光フィルターレンズを構成する第一のフィルターレンズ基板の単体時及び第二のフィルターレンズ基板の単体時において、前記第一のフィルターレンズ基板の片側に真空蒸着やイオンプレーティングやスパッタリング等の方法で金属材料をコーティングしてフィルターレンズ全体の光の透過率を５０％以下にした第一の減光フィルターレンズを形成し、前記第一の減光フィルターレンズのコーティング面と前記第二のフィルターレンズ基板とを接着剤を介して一体化された構成を有しており、一体化された前記貼合減光フィルターレンズの両外面を研磨加工し更に反射防止コート等の付加価値のあるコートをコーティングしたフィルターレンズを製作することで前記フィルターレンズ表面が損傷しても前記フィルターレンズ全体の光の透過率を維持できること、また表面を再研磨し更に反射防止コート等の付加価値のあるコートのコーティングをすることで表面の損傷を解消できることを特徴とする前記貼合減光フィルターレンズ及びその製造方法を提供するものである。
【００１５】
第四の発明として、前記貼合減光フィルターレンズを構成する第一のフィルターレンズ基板の単体時及び第二のフィルターレンズ基板の単体時において、前記第一及び第二のフィルターレンズ基板が円形であることを特徴とする前記貼合減光フィルター及びその製造方法を提供するものである。
【００１６】
第五の発明として、前記貼合減光フィルターレンズを構成する第一のフィルターレンズ基板の単体時及び第二のフィルターレンズ基板の単体時において、前記第一及び第二のフィルターレンズ基板が角形であることを特徴とする前記貼合減光フィルター及びその製造方法を提供するものである。
【００１７】
第六の発明として、前記貼合減光フィルターレンズの端面に弾性のある樹脂を塗布することで、外部からの衝撃から前記貼合減光フィルターレンズを保護することを特徴とする前記貼合減光フィルターレンズ及びその製造方法を提供するものである。
【００１８】
第七の発明として、前記貼合減光フィルターレンズの製造方法は第一のフィルターレンズ基板と第二のフィルター基板の双方、或いはどちらかのフィルターレンズの基板の片側に真空蒸着やイオンプレーティングやスパッタリング等の方法で金属材料をコーティングしてフィルターレンズ全体の透過率を５０％以下にした第一の減光フィルターレンズや第二の減光フィルターレンズを製作し、前記第一の減光フィルターレンズと前記第二の減光フィルターレンズのコーティング面どうし、或いは前記第一の減光フィルターレンズのコーティング面と前記第二のフィルターレンズ基板とを接着剤を介して一体化する工程を経て、最後に前記一体化されたフィルターレンズの両外面を研磨し更に両研磨面に反射防止コート等の付加価値のあるコートをコーティングする工程を有することを特徴とする前記貼合減光フィルターレンズの製造方法を提供するものである。
【発明の効果】
【００１９】
本発明により、川の流れを雲糸状にして撮影したい、炎天下の強い陽射しの元で撮影したい、或いは人通りのある町なみの人を消して撮影したい等の要望をかなえることのできる減光フィルターレンズとその製造方法を提供できる。
【００２０】
本発明の貼合減光フィルターレンズ及びその製造方法により、従来の減光フィルターレンズでは外部からの衝撃によりレンズに入る光量を減光させるコーティング層が損傷してしまい減光フィルターとしての効果がなくなってしまったり、また再生ができないという問題点を解消することができる。
【００２１】
また、本発明における貼合減光フィルターレンズ及びその製造方法は、従来のフィルターレンズでは端面部は表面部と比較して衝撃に弱いため、カケやすいという問題点を解消できる。
【００２２】
更に本発明における貼合減光フィルターレンズ及びその製造方法は、フィルター両外面に反射防止等の付加価値のあるコーティング層をコートすることにより、フレアーやゴースト等の問題点を解消することができる。
【図面の簡単な説明】
【００２３】
【図１】（Ａ）は本発明の実施例１を説明する貼合減光フィルターレンズの部材配列図であり、（Ｂ）は本発明の実施例１を説明する貼合減光フィルターレンズの要部断面図である。
【図２】（Ａ）は本発明の実施例２を説明する貼合減光フィルターレンズの部材配列図であり、（Ｂ）は本発明の実施例２を説明する貼合減光フィルターレンズの要部断面図である。
【図３】（Ａ）は本発明の実施例３を説明する貼合円形減光フィルターレンズを示す図であり、（Ｂ）は本発明の実施例３を説明する貼合円形減光フィルターレンズの要部断面図である。
【図４】（Ａ）は本発明の実施例４を説明する貼合角形減光フィルターレンズを示す図であり、（Ｂ）は本発明の実施例４を説明する貼合角形減光フィルターレンズの要部断面図である。
【図５】（Ａ）は本発明の実施例５を説明する貼合円形減光フィルターレンズを示す図であり、（Ｂ）は本発明の実施例５を説明する貼合角形減光フィルターレンズを示す図である。
【図６】本発明の実施例６を説明する貼合減光フィルターレンズの製造フローを示す図である。
【発明を実施するための形態】
【００２４】
以下、本発明の実施形態を図面と共に説明する。
本発明は、水の流れを絹糸のように撮影したり水面に浮かぶ花びらや落ち葉をスローシャッターにて撮影したいなどの要望をかなえることのできる減光フィルターレンズとその製造方法に関するものである。
【００２５】
従来、減光フィルター（ＮＤフィルター）は、色彩に殆ど影響を与えずにレンズに入る光量を減少させるフィルターで、絞りを開けたりシャッタースピードを遅くすることができるので、川の流れを雲糸状にしたり、炎天下の強い陽射しの元で撮影したり、或いは人通りのある町並みの人を消して撮影する等いった長時間露出による特殊効果を出して撮影することが可能である。
【００２６】
また、強い光がカメラレンズ内に入ってくるとレンズ表面で反射した光がレンズ内部やカメラ内部で複雑に反射しながらフレアを生み出し、フレアの中でも光源とは異なった場所にできる光の輪や玉はゴーストと呼ばれたりしており、画像に影響を及ぼすので反射を抑える必要がある。
【００２７】
上記減光フィルターは、透明なフィルターレンズ基板の両表面に例えばＮＤ４の場合は透過率が２５％となるように、ＮＤ８の場合は透過率が１２．５％となるように金属材料をコーティングすることにより提供できるというのが公知の技術である。
【００２８】
然しながら、上記フィルターレンズはその両表面がレンズに入る光量を減光させるコーティング層であるため、外部からの衝撃でキズ等の損傷が生じた場合にレンズに入る光量を減光させるコーティング層が損傷してしまうため、そのエイアが大きいと減光フィルターとしての効果がなくなり影響を及ぼす。
【００２９】
一方、表面に発生したキズ等の損傷から再生する手段として表面の再研磨という加工方法もあるが、この場合キズ等の損傷と共にレンズに入る光量を減光させるコーティング層自体も除去してしまうので、使用する上でも製造する上でも再生は不可能であるのが現状である。
【００３０】
更に、従来のフィルターレンズは、端面部は表面部と比較して外部からの衝撃に弱くカケやすいために外部からの衝撃に損傷を受けることが多い。
【００３１】
斯して、本発明は、川の流れを雲糸状にして撮影したい、炎天下の強い陽射しの元で撮影したい、或いは人通りのある町なみの人を消して撮影したい等の要望をかなえることのできる減光フィルターレンズとその製造方法に関するものであり、本発明における貼合減光フィルターレンズ及びその製造方法は、従来のフィルターレンズでは外部からの衝撃によりレンズに入る光量を減光させるコーティング層が損傷してしまい減光フィルターとしての効果がなくなってしまったり、また再生ができないという問題点を解消するものである。
【００３２】
本発明は、カメラレンズ鏡筒前面に着脱可能なフィルター枠に装着される目で見える範囲の光を均等に吸収し発色に影響を与えることなく光量のみを少なくできる減光フィルターレンズにおいて、前記減光フィルターレンズは第一のフィルターレンズ基板と第二のフィルターレンズ基板の２枚からなり、前記第一のフィルターレンズ基板の単体時及び前記第二のフィルターレンズ基板の単体時において、前記第一のフィルターレンズ基板及び前記第二のフィルターレンズ基板双方、或いはどちらかのフィルターレンズ基板の片側に真空蒸着やイオンプレーティングやスパッタリング等の方法で金属材料をコーティングしてフィルターレンズ全体の透過率を５０％以下にした第一の減光フィルターレンズ及び第二の減光フィルターレンズを形成し、前記第一の減光フィルターレンズと前記第二の減光フィルターレンズのコーティング面、または前記第一の減光フィルターレンズのコーティング面と前記第二のフィルターレンズ基板とを接着剤を介して一体化された構成を有している。
【００３３】
そして、前記一体化された貼合減光フィルターレンズの両外面を研磨加工し、更に反射防止等の付加価値のあるコートをコーティングしたフィルターレンズを製作することで、前記フィルターレンズ表面が損傷しても前記フィルターレンズ全体の透過率を維持できること、また表面を再研磨し更に反射防止コート等の付加価値のあるコートのコーティングをすることで、表面の損傷を解消できる貼合減光フィルターレンズ及びその製造方法であることが好ましい。
【００３４】
また、本発明は、前記貼合減光フィルターレンズを構成する第一のフィルターレンズ基板の単体時及び第二のフィルターレンズ基板の単体時において、前記第一のフィルターレンズ基板及び第二のフィルターレンズ基板双方の片側に真空蒸着やイオンプレーティングやスパッタリング等の方法で金属材料をコーティングしてフィルターレンズ全体の光の透過率を５０％以下にした第一の減光フィルターレンズ及び第二の減光フィルターレンズを形成し、前記第一の減光フィルターレンズと前記第二の減光フィルターレンズのコーティング面とを接着剤を介して一体化された構成を有している。
【００３５】
前記一体化された貼合減光フィルターレンズの両外面を研磨加工し更に反射防止コート等の付加価値のあるコートをコーティングしたフィルターレンズを製作することで前記フィルターレンズ表面が損傷しても前記フィルターレンズ全体の光の透過率を維持できること、また表面を再研磨し更に反射防止コート等の付加価値のあるコートのコーティングをすることで表面の損傷を解消できる貼合減光フィルターレンズ及びその製造方法であることが好ましい。
【００３６】
更に、本発明は、前記貼合減光フィルターレンズを構成する第一のフィルターレンズ基板の単体時及び第二のフィルターレンズ基板の単体時において、前記第一のフィルターレンズ基板の片側に真空蒸着やイオンプレーティングやスパッタリング等の方法で金属材料をコーティングしてフィルターレンズ全体の光の透過率を５０％以下にした第一の減光フィルターレンズを形成し、前記第一の減光フィルターレンズのコーティング面と前記第二のフィルターレンズ基板とを接着剤を介して一体化された構成を有しており、前記一体化された貼合減光フィルターレンズの両外面を研磨加工し更に反射防止コート等の付加価値のあるコートをコーティングしたフィルターレンズを製作することで前記フィルターレンズの表面が損傷しても前記フィルターレンズの光の透過率を維持できること、また表面を再研磨し更に反射防止コート等の付加価値のあるコートをコーティングすることで表面の損傷を解消できる貼合減光フィルターレンズ及びその製造方法であることが好ましい。
【００３７】
更にまた、本発明は、前記貼合減光フィルターレンズを構成する第一のフィルターレンズ基板の単体時及び第二のフィルターレンズ基板の単体時において、前記第一及び第二のフィルターレンズ基板が円形である貼合減光フィルターレンズ及びその製造方法であることが好ましい。
【００３８】
而して、本発明は、前記貼合減光フィルターレンズを構成する第一のフィルターレンズ基板の単体時及び第二のフィルターレンズ基板の単体時において、前記第一及び第二のフィルターレンズ基板が角形である貼合減光フィルターレンズ及びその製造方法であることが好ましい。
【００３９】
一方、本発明は、従来のフィルターレンズでは端面部は表面部と比較して衝撃に弱いためカケやすいという問題点を解消するものである。
【００４０】
本発明は、前記貼合減光フィルターレンズの端面に弾性のある樹脂を塗布することで、外部からの衝撃から前記貼合減光フィルターレンズを保護する貼合減光フィルターレンズ及びその製造方法であることが好ましい。
【００４１】
更に、本発明は、フィルター両外面に反射防止等の付加価値のあるコーティング層をコートすることにより、フレアやゴースト等を解消するものである。
【００４２】
そこで、本発明として前記貼合減光フィルターレンズの製造方法は、第一のフィルターレンズ基板と第二のフィルターレンズ基板の双方、或いはどちらかのフィルターレンズ基板の片側に真空蒸着やイオンプレーティングやスパッタリング等の方法で金属材料をコーティングしてフィルターレンズ全体の透過率を５０％以下にした第一の減光フィルターレンズや第二の減光フィルターレンズを製作し、前記第一の減光フィルターレンズと第二の減光フィルターレンズのコーティング面どうし、或いは前記第一の減光フィルターレンズと第二のフィルターレンズ基板とを接着剤を介して一体化する工程を経て最後に前記一体化されたフィルターレンズ両外面を研磨し更に両研磨面に反射防止コート等の付加価値のあるコートをコーティングする工程を有する前記貼合減光フィルターレンズの製造方法であることが好ましい。
【００４３】
＜実施例１＞
図１において、図１（Ａ）は本発明の実施例１を説明する貼合減光フィルターレンズの部材の配列図であり、図１（Ｂ）は本発明の実施例１を説明する貼合減光フィルターレンズの断面図である。
【００４４】
図１（Ａ）において、１は第一のフィルターレンズ基板、２は第二のフィルターレンズ基板であり、前記第一のフィルターレンズ基板１と前記第二のフィルターレンズ基板２間には接着剤層３が配置されている。
【００４５】
図１（Ｂ）において、前記第一のフィルターレンズ基板１、前記接着剤層３、前記第二のフィルターレンズ基板２は前記接着剤層３により互いに接着されて三層構造に一体化されている。
【００４６】
また、図１（Ａ）、（Ｂ）において、前記第一のフィルターレンズ基板１は組立前の単体時に第一の減光フィルターレンズ１１に加工されるものであり、前記第二のフィルターレンズ基板２は組立前の単体時に第二の減光フィルターレンズ１２に加工されるものである。
【００４７】
更に、実施例１において、前記第一のフィルターレンズ基板１を前記第一の減光フィルターレンズ１１に加工する工程は、前記第一のフィルターレンズ基板１の裏面側８に真空蒸着やイオンプレーティングやスパッタリング等の方法で金属材料をコーティングしてフィルターレンズ全体の透過率を５０％以下にのしたもので、これを前記第一の減光フィルターレンズ１１とする。
【００４８】
前記第二のフィルターレンズ基板２を前記第二の減光フィルターレンズ１２に加工する工程は、前記第二のフィルターレンズ基板２の裏面側９に真空蒸着やイオンプレーティングやスパッタリング等の方法で金属材料をコーティングしてフィルターレンズ全体の透過率を５０％以下にしたもので、これを前記第二の減光フィルターレンズ１２とする。
【００４９】
斯して、実施例１は、カメラレンズ鏡筒前面に着脱可能なフィルター枠に装着される目で見える範囲の光を均等に吸収し発色に影響を与えることなく光量のみを少なくできる貼合減光フィルターレンズ４において、前記貼合減光フィルターレンズ４を構成する前記第一のフィルターレンズ基板１及び前記第二のフィルターレンズ基板２の単体時に前記第一のフィルターレンズ基板１の裏面側８及び前記第二のフィルターレンズ基板２の裏面側９に真空蒸着やイオンプレーティングやスパッタリング等の方法で金属材料をコーティングしてフィルターレンズ全体の光の透過率を５０％以下にした前記第一の減光フィルターレンズ１１及び前記第二の減光フィルターレンズ１２を形成する。
【００５０】
前記第一の減光フィルターレンズ１１の光の透過率を５０％以下にするコーティング層１０ａ側と前記第二の減光フィルターレンズ１２の光の透過率を５０％以下にするコーティング層１０ｂ側とを前記接着剤層３を介して一体化されたフィルターレンズ１３を製作する。
【００５１】
前記一体化されたフィルターレンズ１３の外面１４ａ及び１４ｂを研磨加工し更に前記外面１４ａ及び１４ｂに反射防止等の付加価値のあるコーティング層１５（１５ａ，１５ｂ）をコーティングすることにより、前記一体化されたフィルターレンズ１３の外面１４ａまたは１４ｂまたはその両方が損傷しても前記一体化されたフィルターレンズ１３全体の透過率を維持できること、また前記一体化されたフィルターレンズ１３の外面１４ａまたは１４ｂまたはその両方を再研磨し更に前記付加価値のあるコーティング層１５をコーティングすることで、前記一体化されたフィルターレンズ１３の外面１４ａまたは１４ｂまたはその両方の損傷を解消できる前記貼合減光フィルターレンズ４及びその製造方法であることが好ましい。
【００５２】
＜実施例２＞
図２において、図２（Ａ）は本発明の実施例２を説明する貼合減光フィルターレンズの部材の配列図であり、図１（Ｂ）は本発明の実施例２を説明する貼合減光フィルターレンズの断面図である。
【００５３】
図２（Ａ）において、１は第一のフィルターレンズ基板、２は第二のフィルターレンズ基板であり、前記第一のフィルターレンズ基板１と前記第二のフィルターレンズ基板２間には接着剤層３が配置されている。
【００５４】
図２（Ｂ）において、前記第一のフィルターレンズ基板１、前記接着剤層３、前記第二のフィルターレンズ基板２は、前記接着剤層３により互いに接着されて三層構造に一体化されている。
【００５５】
また、図２（Ａ）、（Ｂ）において、前記第一のフィルターレンズ基板１は組立前の単体時に第一の減光フィルターレンズ１１に加工されるものである。
【００５６】
更に、実施例２において、前記第一のフィルターレンズ基板１を前記第一の減光フィルターレンズ１１に加工する工程は、前記第一のフィルターレンズ基板１の裏面側８に真空蒸着やイオンプレーティングやスパッタリング等の方法で金属材料をコーティングしてフィルターレンズ全体の透過率を５０％以下にしたもので、これを前記第一減光フィルターレンズ１１とする。
【００５７】
斯して、実施例２は、カメラレンズ鏡筒前面に着脱可能なフィルター枠に装着される目で見える範囲の光を均等に吸収し発色に影響を与えることなく光量のみを少なくできる貼合減光フィルターレンズ４において、前記貼合減光フィルターレンズ４を構成する前記第一のフィルターレンズ基板１の単体時に、前記第一のフィルターレンズ基板１の裏面側８に真空蒸着やイオンプレーティングやスパッタリング等の方法で金属材料をコーティングしてフィルターレンズ全体の光の透過率を５０％以下にした前記第一の減光フィルターレンズ１１を形成する。
【００５８】
前記第一の減光フィルターレンズ１１の光の透過率を５０％以下にするコーティング層１０ａ側と前記第二のフィルターレンズ基板２とを接着剤層３を介して一体化されたフィルターレンズ１３を製作する。
【００５９】
前記一体化されたフィルターレンズ１３の外面１４ａ及び１４ｂを研磨加工し更に前記外面１４ａ及び１４ｂに反射防止等の付加価値のあるコーティング層１５をコーティングすることにより、前記一体化されたフィルターレンズ１３の外面１４ａまたは１４ｂが損傷しても前記一体化されたフィルターレンズ１３の全体の透過率を維持できること、また前記一体化されたフィルターレンズ１３の外面１４ａまたは１４ｂを再研磨し更に付加価値のあるコーティング層１５をコーティングすることで前記一体化されたフィルターレンズ１３の外面１４ａまたは１４ｂの損傷を解消できる前記貼合減光フィルターレンズ４及びその製造方法であることが好ましい。
【００６０】
＜実施例３＞
図３において、図３（Ａ）は本発明の実施例３を説明する貼合円形減光フィルターレンズであり、図３（Ｂ）は本発明の実施例３を説明する貼合円形減光フィルターレンズの断面図である。
【００６１】
図３（Ｂ）において、１は円形の第一のフィルターレンズ基板、２は円形の第二のフィルターレンズ基板、３は接着剤層であり、円形の前記第一のフィルターレンズ基板１、前記接着剤層３、円形の前記第二のフィルターレンズ基板２は前記接着剤層３により互いに接着されて三層構造に一体化されている。
【００６２】
また、図３（Ａ）、（Ｂ）において、円形の前記第一のフィルターレンズ基板１は組立前の単体時に円形の第一の減光フィルターレンズ１１に加工されるものであり、円形の前記第二のフィルターレンズ基板２は組立前の単体時に円形の第二の減光フィルターレンズ１２に加工されるかそのまま使用されるものである。
【００６３】
更に、実施例３において、円形の第一のフィルターレンズ基板１を円形の第一の減光フィルターレンズ１１に加工する工程は、円形の前記第一のフィルター基板１の裏面側に真空蒸着やイオンプレーティングやスパッタリング等の方法で金属材料をコーティングしてフィルターレンズ全体の透過率を５０％以下としたもので、これを円形の前記第一の減光フィルターレンズ１１とし、円形の前記第二のフィルターレンズ基板２を円形の前記第二の減光フィルターレンズ１２に加工する工程は、円形の第二のフィルターレンズ基板２の裏面側に真空蒸着やイオンプレーティングやスパッタリング等の方法で金属材料をコーティングしてフィルターレンズ全体の光の透過率を５０％以下としたもので、これを円形の第二の減光フィルターレンズ１２とする。
【００６４】
斯して、実施例３は、カメラレンズ鏡筒前面に着脱可能なフィルター枠に装着される目で見える範囲の光を均等に吸収し発色に影響を与えることなく光量のみを少なくできる貼合円形減光フィルターレンズ５において、前記貼合円形減光フィルターレンズ５を構成する円形の前記第一のフィルターレンズ基板１及び円形の前記第二のフィルターレンズ基板２の単体時において、円形の前記第一のフィルターレンズ基板１の裏面側及び円形の前記第二のフィルターレンズ基板２の裏面側、或いは円形の前記第一のフィルターレンズ基板１の裏面側のみに真空蒸着やイオンプレーティングやスパッタリング等の方法で金属材料をコーティング（１０ａ，１０ｂ）してフィルターレンズ全体の光の透過率を５０％以下にした円形の前記第一の減光フィルターレンズ１１及び円形の前記第二の減光フィルターレンズ１２を形成する。
【００６５】
円形の前記第一の減光フィルターレンズ１１の光の透過率を５０％以下にするコーティング層１０ａ側と円形の前記第二の減光フィルターレンズ１２の光の透過率を５０％以下にするコーティング層１０ｂ側、或いは円形の前記第一の減光フィルターレンズ１１の光の透過率を５０％以下にするコーティング層１０ａ側と円形の前記第二のフィルターレンズ基板２とを接着剤層３を介して一体化された円形のフィルターレンズ１３を製作する。
【００６６】
円形の前記一体化されたフィルターレンズ１３の外面１４ａ及び１４ｂを研磨加工し更に前記１４ａ及び１４ｂに反射防止等の付加価値のあるコーティング層１５（１５ａ，１５ｂ）をコーティングすることにより、円形の前記一体化されたフィルターレンズ１３の外面１４ａ及び１４ｂが損傷しても円形の前記一体化されたフィルターレンズ１３の全体の透過率を維持できること、また円形の前記一体化されたフィルターレンズ１３の外面１４ａまたは１４ｂを再研磨し更に前記付加価値のあるコーティング層１５（１５ａ，１５ｂ）をコーティングすることで円形の前記一体化されたフィルターレンズ１３の外面１４ａまたは１４ｂの損傷を解消できる前記貼合円形減光フィルターレンズ５及びその製造方法であることが好ましい。
【００６７】
＜実施例４＞
図４において、図４（Ａ）は本発明の実施例４を説明する貼合円形減光フィルターレンズであり、図４（Ｂ）は本発明の実施例３を説明する貼合円形減光フィルターレンズの断面図である。
【００６８】
図４（Ｂ）において、１は角形の第一のフィルターレンズ基板、２は角形の第二のフィルターレンズ基板、３は接着剤層であり、角形の前記第一のフィルターレンズ基板１、前記接着剤層３、角形の前記第二のフィルターレンズ基板２は前記接着剤層３により互いに接着されて三層構造に一体化されている。
【００６９】
また、図４（Ａ）、（Ｂ）において、角形の前記第一のフィルターレンズ基板１は組立前の単体時に角形の第一の減光フィルターレンズ１１に加工されるものであり、角形の前記第二のフィルターレンズ基板２は組立前の単体時に角形の第二の減光フィルターレンズ１２に加工されるかそのまま使用されるものである。
【００７０】
更に、実施例４において、角形の第一のフィルターレンズ基板１を角形の第一の減光フィルターレンズ１１に加工する工程は、角形の前記第一のフィルター基板１の裏面側に真空蒸着やイオンプレーティングやスパッタリング等の方法で金属材料をコーティングしてフィルターレンズ全体の透過率を５０％以下としたもので、これを角形の前記第一の減光フィルターレンズ１１とし、角形の前記第二のフィルターレンズ基板２を角形の前記第二の減光フィルターレンズ１２に加工する工程は、角形の第二のフィルターレンズ基板２の裏面側に真空蒸着やイオンプレーティングやスパッタリング等の方法で金属材料をコーティングしてフィルターレンズ全体の光の透過率を５０％以下としたもので、これを角形の第二の減光フィルターレンズ１２とする。
【００７１】
斯して、実施例４は、カメラレンズ鏡筒前面に着脱可能なフィルター枠に装着される目で見える範囲の光を均等に吸収し発色に影響を与えることなく光量のみを少なくできる貼合角形減光フィルターレンズ６において、前記貼合角形減光フィルターレンズ６を構成する角形の前記第一のフィルターレンズ基板１及び角形の前記第二のフィルターレンズ基板２の単体時において、角形の前記第一のフィルターレンズ基板１の裏面側及び角形の前記第二のフィルターレンズ基板２の裏面側、或いは角形の前記第一のフィルターレンズ基板１の裏面側のみに真空蒸着やイオンプレーティングやスパッタリング等の方法で金属材料をコーティングしてフィルターレンズ全体の光の透過率を５０％以下にした角形の前記第一の減光フィルターレンズ１１及び角形の前記第二の減光フィルターレンズ１２を形成する。
【００７２】
角形の前記第一の減光フィルターレンズ１１の光の透過率を５０％以下にするコーティング層１０ａ側と角形の前記第二の減光フィルターレンズ１２の光の透過率を５０％以下にするコーティング層１０ｂ側、或いは角形の前記第一の減光フィルターレンズ１１の光の透過率を５０％以下にするコーティング層１０ａ側と角形の前記第二のフィルターレンズ基板２とを接着剤層３を介して一体化された角形のフィルターレンズ１３を製作し、角形の前記一体化されたフィルターレンズ１３の外面１４ａ及び１４ｂを研磨加工し更に前記１４ａ及び１４ｂに反射防止等の付加価値のあるコーティング層１５をコーティングする。
【００７３】
角形の前記一体化されたフィルターレンズ１３の外面１４ａ及び１４ｂが損傷しても角形の前記一体化されたフィルターレンズ１３の全体の透過率を維持できること、また角形の前記一体化されたフィルターレンズ１３の外面１４ａまたは１４ｂを再研磨し更に前記付加価値のあるコーティング層１５をコーティングすることで角形の前記一体化されたフィルターレンズ１３の外面１４ａまたは１４ｂの損傷を解消できる前記貼合角形減光フィルターレンズ６及びその製造方法であることが好ましい。
【００７４】
＜実施例５＞
図５（Ａ）は、本発明の実施例５を説明する貼合円形減光フィルターレンズであり、図５（Ｂ）は、本発明の実施例５を説明する貼合角形減光フィルターレンズである。
【００７５】
図５（Ａ）において、５は貼合円形減光フィルターレンズ、７はシールド剤であり、前記貼合円形減光フィルターレンズ５の端面１６ａにはシールド剤７が塗布されている。
【００７６】
図５（Ｂ）において、６は貼合角形減光フィルターレンズ、７はシールド剤であり、前記貼合角形減光フィルターレンズ６の端面１６ｂにはシールド剤７が塗布されている。
【００７７】
また、実施例５において、前記貼合円形減光フィルターレンズ５や前記貼合角形減光フィルターレンズ６といった貼合減光フィルターレンズ４の端面１６ａまたは１６ｂは弾性のある樹脂からできたシールド剤７を塗布することで、前記シールド剤７が外部からの衝撃を吸収して前記貼合円形減光フィルターレンズ５及び前記貼合角形減光フィルターレンズ６といった前記貼合減光フィルターレンズ４を保護できる前記貼合減光フィルターレンズ４及びその製造方法であることが好ましい。
【００７８】
＜実施例６＞
図６は、本発明の実施例６を説明する貼合減光フィルターレンズの製造フローである。
実施例６において、貼合減光フィルターレンズの製造フローは、第一のフィルターレンズ基板及び第二のフィルターレンズ基板の片側にフィルター全体の光の透過率が５０％以下となるよう真空蒸着やイオンプレーティングやスパッタリング等の方法で金属材料をコーティングすることで第一の減光フィルターレンズ及び第二の減光フィルターレンズを製造する減光フィルターレンズの製造工程を第一の工程とする。
【００７９】
また、貼合減光フィルターレンズの製造フローは、前記第一の工程で製造された前記第一の減光フィルターレンズのフィルター全体の光の透過率が５０％以下となるように金属材料をコートしたコーティング面と、前記第二減光フィルターレンズのフィルター全体の透過率が５０％以下となるように金属材料をコートしたコーティング面どうし、或いは前記第一の減光フィルターレンズのフィルターの光の当家率が５０％以下となるように金属材料をコートしたコーティング面と前記第二のフィルターレンズ基板とを接着剤を介して一体化することで、一体化したフィルターレンズを製造する工程を第二の工程とする。
【００８０】
更に、貼合減光フィルターレンズの製造フローは、前記第二の工程で製造された前記一体化されたフィルターレンズの両外面を研磨する工程を第三の工程とする。
【００８１】
更にまた、貼合減光フィルターレンズの製造フローは、前記第三の工程で研磨加工された前記一体化したフィルターレンズの研磨面に反射防止等付加価値のあるコートをコーティングする工程を第四の工程とする。
【００８２】
以上より、実施例６において、前記貼合減光フィルターレンズの製造フローは、［１］減光フィルターレンズの製作、［２］フィルターレンズの一体化、［３］一体化したフィルターレンズの両外面を研磨、［４］研磨面をコート、の４工程であることが好ましい。
【００８３】
斯して、本発明は、川の流れを雲糸状にして撮影したい、炎天下の強い陽射しの元で撮影したい、或いは人通りのあり町なみの人を消して撮影したい等の要望をかなえることのできる減光フィルターレンズとその製造方法を提供することができ、本発明における貼合減光フィルターレンズ及びその製造方法は、従来のフィルターレンズでは外部からの衝撃によりレンズに入る光量を減光させるコーティング層が損傷してしまい減光フィルターとしての効果がなくなってしまったり、また再生ができないという問題点を解消できる。
【００８４】
また、本発明における貼合減光フィルターレンズ及びその製造方法は、従来のフィルターレンズでは端面部は表面部と比較して衝撃に弱いためカケやういという問題点を解消できる。
【００８５】
更に、本発明における貼合減光フィルターレンズ及びその製造方法は、フィルター両外面に反射防止等の付加価値のあるコーティング層をコートすることにより、フレアやゴースト等の問題点を解消できる。
【符号の説明】
【００８６】
１  第一のフィルターレンズ基板
２  第二のフィルターレンズ基板
３  接着剤層
４  貼合減光フィルターレンズ
５  貼合円形減光フィルターレンズ
６  貼合角形減光フィルターレンズ
７  シールド剤
８  （第一のフィルターレンズ基板の）裏面側
９  （第二のフィルターレンズ基板の）裏面側
１０  光の透過率を５０％以下にするコーウィング層
１１  第一の減光フィルターレンズ
１２  第二の減光フィルターレンズ
１３  一体化されたフィルターレンズ
１４  （一体化されたフィルターレンズの）外面
１５  付加価値のあるコーティング層
１６  貼合減光フィルターレンズの端面
【図１】
2016218169.tif 000003
【図２】
2016218169.tif 000004
【図３】
2016218169.tif 000005
【図４】
2016218169.tif 000006
【図５】
2016218169.tif 000007
【図６】
2016218169.tif 000008